(57)【要約】エレクトロスピニングのコレクター中のエタノール液中に浮遊堆積した繊維をそこから取り出して乾燥させる過程で、繊維に溶媒が残留していると柔らかくて十分な機械的強度を有しない結果、乾燥させる間にエタノールで濡れた繊維は自重に耐えきれずにつぶれてシート状になってしまい綿形状にはならない。エレクトロスピニングのエタノール液中から取り出した繊維に残留しているクロロホルムを低温減圧下で乾燥させてクロロホルムを早期に取り除くことによって、繊維の粘性・硬度を一定以上に高く維持することによって、繊維がシート状になるのを防いで綿状に回収する。
2019163696.tif 000002
【特許請求の範囲】
【請求項１】
エレクトロスピニング法を用いて生分解性繊維を綿状に回収する方法であって、
生分解性樹脂を生分解性樹脂溶解溶媒に溶かすことによって、樹脂濃度５から３０重量％のエレクトロスピニング紡糸溶液を調製して、エレクトロスピニング装置のシリンジに注入し、
前記エレクトロスピニング装置のノズルに電圧をかけることによって、前記ノズルから前記紡糸溶液を繊維状に出射して繊維材回収液を満たしたコレクター容器に入射させることによって、入射した繊維を前記コレクター容器の前記繊維材回収液中に浮遊状態で堆積させ、
前記コレクター容器を、前記繊維材回収液中に繊維が浮遊状態で堆積した状態で繊維材回収液の凍結温度以上尚且つポリマーのガラス転移温度以下で一定時間保持し、
前記生分解性繊維をコレクター容器の中から取り出して、周辺温度が前記生分解性樹脂のガラス転移点以下で減圧条件下において一定時間静置して乾燥させる、工程を含む、
エレクトロスピニング法を用いて生分解性繊維を綿状に回収する方法。
【請求項２】
前記生分解性樹脂はＤ体入りのＰＬＧＡ（ＰＤＬＧ）である、請求項１に記載の方法。
【請求項３】
前記生分解性樹脂溶解溶媒はクロロホルムである、請求項１又は２に記載の方法。
【請求項４】
前記繊維材回収液はエタノールである、請求項１〜３のいずれか一項に記載の方法。
【請求項５】
前記エレクトロスピニング紡糸溶液は、無機フィラーを含む、請求項１〜４のいずれか一項に記載の方法。
【請求項６】
前記エレクトロスピニング紡糸溶液は、生分解性樹脂３０から５０重量％に対して無機フィラー７０から５０重量％を混合して加熱混練して得られた複合体を溶媒で溶かすことによって調製する、請求項１から５のいずれか一項に記載の方法。
【請求項７】
前記減圧は真空デシケーターを用いて１００ｋＰａから０．１Ｐａで行う、請求項１から６のいずれか一項に記載の方法。  
【請求項８】
前記減圧下における乾燥は周辺温度約−２０℃から２５℃で行う、請求項１から７のいずれか一項に記載の方法。  
【請求項９】
前記減圧下における乾燥は１２時間から２４時間静置して行う、請求項１から８のいずれか一項に記載の方法。
【発明の詳細な説明】
【技術分野】
【０００１】
本発明は、エレクトロスピニング法を用いて製造した生分解性繊維材料を綿状に回収する方法、及びその方法を用いて製造された綿状の骨再生用材料に関する。
【背景技術】
【０００２】
近時、エレクトロスピニング法を用いてリン酸カルシウム粒子等の骨形成因子を含有する生分解性繊維材料を製造し、人体にインプラントする骨再生用材料として用いられている。【０００３】
骨形成因子を含む生分解性繊維が人体にインプラントされた後、早期に吸収分解されて骨形成因子を徐放するためには、生分解性樹脂は加水分解速度が速いものであることが好ましい。ＰＬＧＡは、人体にインプラントする材料として安全性がＦＤＡで承認された樹脂であると共に、加水分解の速度が速いので好適である。ＰＬＧＡの中でもＰＬＡ中にＤ体を含むＰＤＬＧは加水分解の速度が極めて早いので特に好適である。【０００４】
エレクトロスピニング法を用いて繊維材料を製造する方法としては、ノズルから出射された繊維を回転ドラムに堆積させて、堆積した繊維をドラムから剥ぎ取ることによってシート状の不織布として回収するのが一般的である。近時、不織布シートに代えて、綿形状の骨再生用材料が提案されている。綿形状の繊維材料は、如何なる形状の骨欠損部にも容易に詰め込むことができるので、術者にとってハンドリング性に優れた骨再生用インプラント材料である。【０００５】
綿形状のTissue engineering deviceを製造する方法として、低温エレクトロスピニング法を用いて綿形状の繊維材料を製造する方法が提案されている（非特許文献１）。この方法は、アイスクリスタルをvoid templateとして用いることによって気孔率を上げている。しかし、この方法ではドラムに堆積した繊維は溶媒によって溶かされた状態で互いに付着するのを避けられないので、アイスクリスタルによって不織布の嵩密度を低くすることはできても、材料全体を３次元立体綿形状とするには限界があると考えられる。【０００６】
本出願の発明者等は以前、ノズルから出射された繊維をコレクター容器に満たしたエタノールの液面に入射沈殿させて、エタノール中で繊維を浮遊状態で堆積させることによって、３次元立体構造を有する綿形状を有する繊維材料として回収する方法（沈殿浮遊堆積法）を提案した。この方法では、ノズルから出射された繊維はコレクターに満たされたエタノール液に入射し繊維が液中に沈殿する過程で、樹脂を溶かすために用いた溶媒であるクロロホルムがクロロホルムと親和性を有しかつ樹脂を溶解しないエタノール液中に浸されることによって繊維から取り除かれる。エタノール液中に浮遊状態で堆積した繊維材料をコレクター容器から取り出して乾燥させると、エタノールによってクロロホルムが取り除かれた繊維は互いに付着せずに綿状に回収することができる（特許文献１）。
【先行技術文献】
【特許文献】
【０００７】
【特許文献１】US8853298公報
【非特許文献】
【０００８】
【非特許文献１】Ultraporous 3D Polymer Meshes by Low-Temperature Electrospinning: Use of Ice Crystals as a Removable Void Template. Marc Simonet et al. Polymer Engineering and Science 2007
【発明の概要】
【発明が解決しようとする課題】
【０００９】
生分解性繊維からなる骨再生材料を沈殿浮遊堆積法を用いて綿状に回収するためには、エタノール中に堆積した繊維を取り出して乾燥させる過程で、堆積した繊維材料がエタノール液中で浮遊状態でいる時の立体的形状を維持していなければならない。しかし、繊維が柔らかい樹脂からなる場合には繊維が十分な機械的強度を有せず、その結果、コレクター容器から取り出して乾燥させる間にエタノールで濡れた繊維が自らの重量に耐えきれずにつぶれてしまい、平たいシート状になって綿形状にはならないという問題があった。
【課題を解決するための手段】
【００１０】
上記の問題を解決するために本発明の発明者等は鋭意検討した結果、コレクター容器から取り出した繊維材料は、周辺温度が樹脂のガラス転移点以下の温度条件においても、わずかに残留しているクロロホルムによって樹脂が溶かされて柔らかくなっていることに気が付いた。そこで、エタノール中から取り出した繊維材料を乾燥させる間において、繊維に残留しているクロロホルムをできるだけ早期に取り除くことによって、繊維の粘性・硬度を一定以上に高く維持できることを発見した。【００１１】
クロロホルムを早く揮発させるためには周辺温度は高い方が良い。しかし、周辺温度を高くすると樹脂が柔らかくなってしまい、繊維の粘性・機械的強度が低下してしまう。そこで、取り出した材料を減圧条件下で乾燥させることによって、低温条件下でもクロロホルムを早期に揮発させることができることを発見した。【００１２】
上記の発見に基づいて、本発明の発明者等は、
生分解性樹脂を生分解性樹脂溶解溶媒に溶かすことによって、樹脂濃度５から３０重量％のエレクトロスピニング紡糸溶液を調製して、エレクトロスピニング装置のシリンジに注入し、  
前記エレクトロスピニング装置のノズルに電圧をかけることによって、前記ノズルから前記紡糸溶液を繊維状に出射して繊維材回収液を満たしたコレクター容器に入射させることによって、入射したエレクトロスピニング繊維を前記コレクター容器の前記繊維材回収液中に浮遊状態で堆積させ、
前記コレクター容器を、前記繊維材回収液中にエレクトロスピニング繊維が浮遊状態で堆積した状態で繊維材回収液の凍結温度以上尚且つ前記生分解性樹脂のガラス転移温度以下で一定時間保持し、
前記生分解性繊維をコレクター容器の中から取り出して、周辺温度が前記生分解性樹脂のガラス転移点以下尚且つ減圧条件下で一定時間静置して乾燥させる、工程を含む、
エレクトロスピニング法を用いて生分解性繊維を綿状に回収する方法、という発明に想到した。【００１３】
好ましくは、前記生分解性樹脂溶解溶媒はクロロホルムである。【００１４】
好ましくは、前記繊維材回収液はエタノールである。【００１５】
前記減圧乾燥器を用いて生分解性繊維を乾燥させる時の圧力は基本的に標準気圧（１０１．３２５ｋＰａ）を下回る圧力であればよいが、１００ｋＰａから０．１Ｐａが好ましい。【００１６】
好ましくは、生分解性繊維を減圧して乾燥させるときの周辺温度は約−２０℃から２５℃、さらに好ましくは約−１０℃から−５℃である。【００１７】
好ましくは、前記生分解性樹脂はＤ体入りのＰＬＧＡ（ＰＤＬＧ）である。【００１８】
好ましくは、前記エレクトロスピニングの紡糸溶液は骨形成因子である無機フィラーを含む。【００１９】
好ましくは、前記エレクトロスピニングの紡糸溶液は、生分解性樹脂３０から５０重量％に対して無機フィラーを７０から５０重量％を混合して加熱混練して得られた複合体を溶媒で溶かすことによって調製する。【００２０】
本発明の発明者等はさらに、骨形成因子である無機粒子を含有する生分解性繊維をエレクトロスピニング法を用いて紡糸するための紡糸溶液を、熱混練法を用いずに遊星撹拌装置を用いて無機粒子と樹脂を混合することによって調製することができることを発見した。【００２１】
上記発見に基づいて本発明の発明者等は、骨形成因子である無機粒子を含有する生分解性繊維をエレクトロスピニング法を用いて紡糸するための紡糸溶液を調製する方法であって、
第一の溶媒に溶かした生分解性樹脂に無機粒子を混合して混合溶液を調製し、
上記混合溶液を遊星回転撹拌装置を用いて一定時間、所定の回転速度で撹拌した後に乾燥することによって、前記無機粒子と前記生分解性樹脂の複合体を作製し、
前記複合体を第二の溶媒に溶かすことによってエレクトロスピニング紡糸溶液を調製する工程を含む、
エレクトロスピニング法を用いて紡糸するための紡糸溶液を調製する方法、という発明に到達した。【００２２】
好ましくは、前記第一の溶媒はヘキサフルオロイソプロパノール（ＨＦＩＰ）である。【００２３】
好ましくは、前記第二の溶媒はクロロホルムである。【００２４】
好ましくは、前記第一の溶媒と前記第二の溶媒は共にクロロホルムである。クロロホルムはＨＦＩＰと比較して安価であるため、第一と第二の溶媒共にクロロホルムを用いることによって製造コストを抑えることが可能である。【００２５】
好ましくは、前記混合溶液の樹脂濃度は、３から１２重量％である。【００２６】
好ましくは、前記紡糸溶液の樹脂濃度は、５から３０重量％、より好ましくは８から２５重量％である。【００２７】
好ましくは、前記生分解性樹脂はＰＬＧＡ、さらに好ましくはＰＤＬＧである。【００２８】
好ましくは、前記エレクトロスピニング紡糸溶液は、ヘキサフルオロイソプロパノールで溶解した生分解性樹脂３０から５０重量％に対して無機粒子７０から５０重量％を混合し、遊星撹拌装置を用いて撹拌して得られた複合体をクロロホルムで溶かすことによって調製する。【００２９】
好ましくは、前記エレクトロスピニング紡糸溶液は、ＰＬＧＡ樹脂３０から５０重量％に対してリン酸カルシウム粒子７０から５０重量％を遊星撹拌装置を用いて撹拌混合して得られた複合体をクロロホルムで溶かすことによって調製する。
【発明の効果】
【００３０】
本発明の低温乾燥法を用いることによって、ＰＤＬＧのような柔らかい樹脂からなる生分解性繊維を綿状に回収することが可能になった。【００３１】
本発明の遊星撹拌法を用いることによって、熱混練法を用いることなく、無機粒子を生分解性樹脂中に均一に分散混合させたエレクトロスピニング紡糸溶液を調製することが可能になったので、熱混練に伴ってポリマーの分子鎖が切れてＰＬＧＡ樹脂の分子量が低下することによって、エレクトロスピニングによる紡糸が困難になるという製造上の問題を解決することができた。【００３２】
本発明の遊星撹拌法を用いて紡糸溶液を調製するにあたって、ヘキサフルオロイソプロパノールでＰＬＧＡ樹脂を溶解し無機フィラーと混合した上で遊星撹拌装置で撹拌することによって、無機粒子が樹脂中に均一に分散し、エレクトロスピニング法で均一な外径を有する繊維を紡糸することができた。
【図面の簡単な説明】
【００３３】
【図１】図１（ａ）は従来技術の乾燥法を用いて得られた生分解性繊維材料の概観写真を示し、図（ｂ）は本発明の実施例である低温乾燥法を用いて得られた生分解性繊維材料の概観写真を示す。
【図２】図２（ａ）は、本発明の実施例である低温乾燥法に用いる冷凍庫の外観を示し、図２（ｂ）は、本発明の実施例である低温乾燥法に用いる真空デシケーターの外観を示す。
【図３】図３は、本発明の実施例で用いられる沈殿浮遊堆積法の実施態様を示す。
【図４】図４は、本発明の実施例で用いられる遊星撹拌法の実施態様を示す。
【発明を実施するための形態】
【００３４】
以下、本発明の実施態様を図面を参照しながら詳細に説明する。
＜生分解性繊維＞
本発明の骨再生用材料に用いる生分解性繊維は、好ましくは生分解性樹脂と骨形成因子の複合繊維を用いる。もっとも、本発明の低温乾燥法を適用する上では生分解性樹脂に骨形成因子を含む必要はなく、１００％樹脂からなる生分解性繊維を綿状に回収する手段として低温乾燥法を用いることができる。生分解性樹脂としては、ＰＬＧＡはＦＤＡで安全性が承認された樹脂であり、加水分解の速度が速いので、好適に用いることができる。ＰＬＧＡの中でもＤ体を含むＰＤＬＧは加水分解の速度が極めて早いので特に好適である。
【００３５】
＜ＰＤＬＧ＞
「ＰＤＬＧ」とは、異性体であるD体のみを重合させたD-乳酸と、D、L両方の乳酸が混在したDL-乳酸とグリコール酸との共重合体を含む。ＰＤＬＧは、Ｄ体を含まないＰＬＧＡと比較して分子量が低いことに加えてアモルファスであるので、沈殿浮遊堆積法でコレクターに堆積させたＰＤＬＧ繊維は柔らかく、エタノール液中から回収すると繊維に付着したエタノール液の重量に耐えきれずに平たいシート状になってしまう傾向が顕著である。
【００３６】
＜沈殿浮遊堆積法＞
本発明において「沈殿浮遊堆積法」とは、エレクトロスピニング装置のコレクター容器に繊維材回収液を満たして、ノズルから出射された繊維を繊維材回収液の液面に入射させて液中に沈殿させることによって、コレクターの底面において繊維を浮遊状態で堆積させる方法をいう。エタノールはエレクトロスピニング紡糸溶液の調製に用いるクロロホルムと親和性が高いので繊維材回収液として好適に用いることができる。紡糸された繊維に残留しているクロロホルムは、コレクター容器中のエタノールによって除去されるので、コレクターから取り出してエタノールを乾燥させることによって、クロロホルムとエタノールを含まない状態で繊維を回収することができる。図３に本発明の実施例で用いられる沈殿浮遊堆積法の実施態様を示す。
【００３７】
本発明の一つの好ましい実施態様において、ＰＤＬＧ繊維をコレクター容器のエタノール中に約−１０℃で約３０分から２時間保持することによって、ＰＤＬＧ樹脂の粘性を高く維持しながらクロロホルムを除去することによって、繊維の浮遊堆積状態における立体的構造を維持している。
【００３８】
＜繊維材回収液＞
本発明において「繊維材回収液」とは、エレクトロスピニングによって得られた繊維状材料が溶解されることなく液中に浮遊させるための液体をいう。繊維材回収液としてエレクトロスピニングの紡糸溶液の調製に用いる溶媒と親和性の高いものを用いることで、コレクター中で溶媒を除去することが可能である。本発明の好ましい実施例においては、繊維材回収液としてエタノールを用い、紡糸溶液を調製するために用いる溶媒として、エタノールと親和性を有するクロロホルムを用いる。
【００３９】
＜低温乾燥法＞
本発明において「低温乾燥法」とは、「沈殿浮遊堆積法」を用いてエレクトロスピニング装置のコレクターのエタノール液中から取り出された繊維を減圧条件下で一定時間静置することによって、繊維に残留していた溶媒を揮発させる方法をいう。
【００４０】
沈殿浮遊堆積法を用いて、コレクター中に浮遊堆積した生分解性繊維には、樹脂を溶かして紡糸溶液を調製するために用いたクロロホルムが、エタノール液中で繊維を一定時間保持した後も、わずかながら残留しており、そのわずかなクロロホルムによって生分解性樹脂が溶かされて、生分解性繊維の粘性・機械的強度が低下している。コレクターから取り出した生分解性繊維の粘性・機械的強度を高く維持するためには、クロロホルムを揮発させることによって、繊維から取り除くことが必要である。クロロホルム（標準気圧条件下で融点−64℃  沸点61℃）を早く揮発させるためには周辺温度は高い方が良い。しかし、周辺温度を高くすると樹脂が柔らかくなってしまい（ＰDＬＧ75:25のガラス転移点は３０から３５℃）、それによって繊維の粘性・機械的強度が低下してしまう。そこで、取り出した材料を減圧条件下で乾燥させることによって、低温条件下でもクロロホルムを有効に揮発させることができる。図２（ａ）に本発明の実施例である低温乾燥法に用いる冷凍庫の外観を示し、図２（ｂ）に本発明の実施例である低温乾燥法に用いる真空デシケーターの外観を示す。  
【００４１】
生分解性繊維を構成する生分解性樹脂がＰＬＬＡ等の樹脂である場合は、コレクターから取り出した生分解性繊維にわずかな量のクロロホルムが残っていても、沈殿浮遊堆積法でエタノール中に浮遊状態で堆積した材料の立体的構造を維持することができる。しかし、ＰＬＧＡ、特にＰＤＬＧ樹脂だと、エタノール液中から取り出された繊維に存在する極めて少量の残留クロロホルムによって樹脂が溶かされて流動しやすい粘性になってしまう。そこで、低温乾燥法を用いてクロロホルムを急速に揮発させて繊維から除去してしまうことが有効である。
【００４２】
コレクターから取り出した繊維材料を乾燥させるときの周辺温度は生分解性繊維を構成する生分解性樹脂のガラス転移点以下であることが必要である。ガラス転移点以下においては、樹脂の粘度はより低温に向かうと徐々にではあるが、粘性が下がるので、繊維の粘性・機械的強度を維持するためには、温度は低い方が好ましい。本発明の発明者等は、できるだけクロロホルムの蒸気圧が高く、しかしポリマー分子鎖の流動性が低い温度を探して実験した結果、−１０℃前後あたりが良好であった。図１（ａ）に従来技術の乾燥法を用いて得られた生分解性繊維材料の概観写真を示し、図（ｂ）に本発明の実施例である低温乾燥法を用いて得られた生分解性繊維材料の概観写真を示す。  
【００４３】
＜熱混練法＞
本発明において「熱混練法」とは、生分解性樹脂に無機フィラーを含むエレクトロスピニング紡糸溶液の調製にあたって、加熱ニーダーを用いて樹脂と無機粒子を加熱状態で混練することによって無機粒子を樹脂中に均一に分散混合させる方法をいう。熱混練法を用いることによって、混練の過程で樹脂と無機粒子の混合物に対して熱的・機械的エネルギーをかけることができるので、無機粒子の凝集を解砕して無機粒子を樹脂の分子枝の間に分散させることが可能になる。
【００４４】
＜遊星撹拌法＞
本発明において「遊星撹拌法」とは、生分解性樹脂に無機粒子を含むエレクトロスピニング紡糸溶液の調製にあたって、自転・公転ミキサー（遊星回転装置）を用いて樹脂と無機粒子を混合する方法をいう。遊星回転装置を用いて樹脂と無機粒子を混合撹拌することによって、無機粒子の凝集を解砕して無機粒子を樹脂の分子鎖の間に分散させることが可能になる。図４に本発明の実施例で用いられる遊星撹拌法の一つの実施態様を示す。
【００４５】
＜生分解性樹脂溶解溶媒＞
本発明において「生分解性樹脂溶解溶媒」とは、生分解性樹脂を溶かしてエレクトロスピニング紡糸溶液を調製するために用いる有機溶媒をいう。熱混練法を用いて紡糸溶液を調製する場合には、混練によって得られた複合体をクロロホルムで溶かすことによって紡糸溶液を調製するのが好ましい。
【００４６】
遊星撹拌法を用いて紡糸溶液を調製する場合には、生分解性樹脂をヘキサフルオロイプロパノール（ＨＦＩＰ）で溶かして無機粒子と遊星回転装置で混合し、それで調製された混合溶液を乾燥することによって得られた複合体をクロロホルムで溶かすことによって紡糸溶液を調製するのが好ましい。  
【００４７】
生分解性樹脂と無機粒子の混合溶液は、クロロホルムやＨＦＩＰなどの極性溶媒を用いて生分解性樹脂を溶解することで得ることができる。クロロホルムやＨＦＩＰはエレクトロスピニングに好適な溶媒として知られており、溶媒としてはどちらを用いても混合分散できる。
【００４８】
ＨＦＩＰは分極性が強い高極性溶媒であり、ポリマー分子と強く水素結合して溶解し、分子同士を円滑に滑らせる効果が高いため、撹拌時に無機フィラーと均質に短時間で分散混合させることができるので、その高極性に起因するポリマーとの親和性の良さ故に分子の流れを円滑にし、安定して繊維化できる溶媒として好適に用いることができる。しかし一方で、それが故に、紡糸後、完全にＨＦＩＰを除去するのには長時間を要してしまう。とくに、ＰＬＧＡはガラス転移温度が３０〜３５℃であるため、それ以上の高温に加熱すると繊維の変形や溶融が起こってしまうため、室温程度でゆっくりとＨＦＩＰを除去しなければならない。発明者らの経験では、数十日かけてもＨＦＩＰを完全に繊維から除去できなかった。
【００４９】
クロロホルムはエレクトロスピニングに好適な溶媒と知られているが、ＨＦＩＰより分極性は低く繊維から除去しやすい。そこで、本発明の一つの実施例では、ＨＦＩＰを用いて生分解性樹脂と無機粒子の混合溶液を調製し、それで調製した混合溶液を遊星撹拌して乾燥することによって得られた複合体を溶解するための溶媒としてクロロホルムを好適に用いる。
【実施例１】
【００５０】
β-TCP粒子（太平化学、1から4 μm径）とPDLG（PLA:PGA = 85:15、Purasorb&reg;PDLG8531）を重量比7:3でヘキサフルオロイソプロパノールと混合した。この混合液を遊星回転装置にて撹拌（5 min, 400 rpm）後、乾燥した。得られた混合物をクロロホルムに溶解し、紡糸液（5から10 wt%）とした。エレクトロスピニングはエタノールをコレクターとして行った。エタノール中に繊維が浮遊した状態で−10℃，1 時間程度保持後、試料を取り出して真空デシケーターに移し、−10℃のまま減圧・乾燥した結果、綿状物のサンプルを得た。【００５１】
図４は本発明の骨欠損部充填材料の実施例の綿状物を示す外観写真である。繊維が3次元方向に絡み合って綿状を形成している。繊維は長手方向に互いに接着されておらず、ふわふわの3次元立体綿構造を形成している。実施例１の綿状物のサンプルの嵩密度、圧縮率、圧縮回復率を、ＪＩＳ規格に準拠して測定したところ、嵩密度：0.01489g/cm3、圧縮率：52.61%、圧縮回復率：31.10%であった。
【実施例２】
【００５２】
PLGA (85:15)とβ-TCPとケイ酸塩ガラスを重量比62:8:30 (wt%)でヘキサフルオロイソプロパノールに溶解し、得られた混合溶液を遊星型撹拌装置にて撹拌(5 min. 400rpm)した後、乾燥した。乾燥によって得られた複合体をクロロホルムに溶解させ、樹脂濃度１１重量％の紡糸溶液を作製し、スピニングした（スピニング条件：電圧２０ｋV、コレクター間距離２００ｍｍ、紡糸溶液の送り出し速度０．２５ｍｌ／分）。沈殿浮遊堆積法を用いてコレクター容器に満たしたエタノール液中に−10℃で1時間浮遊堆積状態で保持した後、繊維材料を取り出して真空デシケーターに移し換えて、低温乾燥法を用いて−10℃で減圧下の条件で乾燥させて綿状の骨再生用材料を得た。【００５３】
以上、本発明の低温乾燥法と遊星撹拌法を用いて紡糸した繊維の綿状回収について、実施例としてＰＬＧＡ樹脂を用いて説明したが、本発明の適用は必ずしもＰＬＧＡ樹脂に限定されるものではなく、エレクトロスピニングで紡糸可能な生分解性繊維であれば本発明を用いることが可能である。
【図１】
2019163696.tif 000003
【図２】
2019163696.tif 000004
【図３】
2019163696.tif 000005
【図４】
2019163696.tif 000006
【国際調査報告】
2019163696.tif 000007
2019163696.tif 000008
2019163696.tif 000009
2019163696.tif 000010